(57)【要約】【課題】芳香族ハロゲン化合物からハロゲン原子含有量が低減された芳香族化合物を効率よく得る、芳香族化合物の製造方法を提供する。【解決手段】芳香族ハロゲン化合物をパラジウム触媒、塩基及び溶媒存在下で脱ハロゲン水素化する工程を含む芳香族化合物の製造方法であって、前記パラジウム触媒は、パラジウム錯体であって配位子がホスフィン化合物であるのが好ましく、前記脱ハロゲン水素化は窒素気流下又はアルゴン気流下で、還流しながら５０〜２００℃で加熱して反応させるのが好ましい。【選択図】なし【特許請求の範囲】
【請求項１】
芳香族ハロゲン化合物をパラジウム触媒、塩基及び溶媒存在下で脱ハロゲン水素化する工程を含む芳香族化合物の製造方法。
【請求項２】
前記パラジウム触媒は、パラジウム錯体であって配位子がホスフィン化合物である請求項１記載の芳香族化合物の製造方法。
【請求項３】
前記パラジウム触媒は、配位子がトリ−ｔｅｒｔ−ブチルホスフィンであるパラジウム錯体である請求項１又は２記載の芳香族化合物の製造方法。
【請求項４】
前記塩基が有機塩基である請求項１〜３のいずれか記載の芳香族化合物の製造方法。
【請求項５】
前記芳香族ハロゲン化合物のハロゲン原子が、臭素又はヨウ素である請求項１〜４のいずれか記載の芳香族化合物の製造方法。
【請求項６】
前記芳香族ハロゲン化合物が、別の芳香族ハロゲン化合物を原料として製造した生成物である請求項１〜５のいずれか記載の芳香族化合物の製造方法。
【請求項７】
前記生成物である芳香族ハロゲン化合物が、オリゴマ又はポリマである請求項６記載の芳香族化合物の製造方法。
【請求項８】
請求項１〜７のいずれか記載の芳香族化合物の製造方法によって製造された芳香族化合物。
【請求項９】
請求項８記載の芳香族化合物を含む有機エレクトロニクス材料。
【請求項１０】
請求項９記載の有機エレクトロニクス材料を用いて作製した有機エレクトロニクス素子。
【発明の詳細な説明】
【技術分野】
【０００１】
本発明は、芳香族化合物の製造方法及びこの製造方法で得られた芳香族化合物を含む有機エレクトロニクス材料に関する。
【背景技術】
【０００２】
芳香族ハロゲン化合物は、クロスカップリング反応の原料として有用であり、医薬品や機能素材の合成原料として用いられている。
【０００３】
しかし、芳香族ハロゲン化物の中には、環境や人体に悪影響を及ぼすものも多く、使用を法令により禁止されているものもある。また、芳香族ハロゲン化合物を原料とした反応で医薬品や機能素材を製造した場合、副生成物として生じた別の芳香族ハロゲン化合物や未反応の原料芳香族ハロゲン化合物が生成物中に残留することで、人体への悪影響やデバイス性能の大幅低下を引き起こすことが懸念される。
【０００４】
例えば、有機エレクトロルミネッセンス素子（以下、有機ＥＬ素子とも言う。）は薄膜ディスプレイ素子や液晶ディスプレイのバックライト、平面光源等の分野に広く使用されている。有機ＥＬ素子内に、原料であるハロゲン化有機化合物材料等による不純物が多量に残留していると、発光効率や発光輝度に影響を与える。そこで、有機ＥＬ素子における有機化合物層を構成する有機化合物材料（例えば芳香族化合物）のハロゲン不純物濃度を１，０００質量ｐｐｍ未満に制御することにより、有機ＥＬ素子の輝度劣化を抑制できることが提案されている（例えば、特許文献１参照。）。上記有機化合物材料を、所望のハロゲン不純物濃度に制御する方法として、上記特許文献には昇華精製や再結晶、高速液体クロマトグラフィーといった精製技術を適宜組み合わせることが開示されている。
【先行技術文献】
【特許文献】
【０００５】
【特許文献１】特許第３２９０４３２号公報
【発明の概要】
【発明が解決しようとする課題】
【０００６】
しかしながら、精製法による分離は、目的物とハロゲンを含有する不純物との物性の差が大きい場合にのみ有効であり、特にオリゴマやポリマ等の高分子系材料の一部に芳香族ハロゲン化合物が残留する場合は、精製法で分離することは物性の差がほとんど無いため、困難であった。またオリゴマやポリマ等の高分子系材料では昇華精製等の精製法を適用することは、分子量が大きく熱分解が進行するため、著しく困難であった。
【０００７】
本発明は、上記事情に鑑みなされたもので、有機エレクトロニクス材料に用いられる芳香族化合物に含まれるハロゲン元素含有量を効果的に低減し得る芳香族化合物の製造方法、及びこの方法によって製造された、ハロゲン含有量を低減した芳香族化合物を提供することを目的とする。さらに、前記芳香族化合物を含む有機エレクトロニクス材料、及びこの有機エレクトロニクス材料を用いて製造した有機エレクトロニクス素子を提供することを目的とする。
【課題を解決するための手段】
【０００８】
本発明者らは、上記課題を解決するために鋭意検討を行った結果、芳香族ハロゲン化合物をパラジウム（Ｐｄ）触媒、塩基及び溶媒存在下で反応させることで脱ハロゲン水素化が進行し、脱ハロゲン水素化した芳香族化合物を高い収率で得られることを見出し、本発明を完成するに至った。
【０００９】
すなわち、本発明は、以下の製造方法に関する。
【００１０】
（１）芳香族ハロゲン化合物をパラジウム触媒、塩基及び溶媒存在下で脱ハロゲン水素化する工程を含む芳香族化合物の製造方法。
【００１１】
（２）前記パラジウム触媒は、パラジウム錯体であって配位子がホスフィン化合物である前記（１）記載の芳香族化合物の製造方法。
【００１２】
（３）前記パラジウム触媒は、配位子がトリ−ｔｅｒｔ−ブチルホスフィンであるパラジウム錯体である前記（１）又は（２）記載の芳香族化合物の製造方法。
【００１３】
（４）前記塩基が有機塩基である前記（１）〜（３）のいずれか記載の芳香族化合物の製造方法。
【００１４】
（５）前記芳香族ハロゲン化合物のハロゲン原子が、臭素又はヨウ素である前記（１）〜（４）のいずれか記載の芳香族化合物の製造方法。
【００１５】
（６）前記芳香族ハロゲン化合物が、別の芳香族ハロゲン化合物を原料として製造した生成物である前記（１）〜（５）のいずれか記載の芳香族化合物の製造方法。
【００１６】
（７）前記生成物である芳香族ハロゲン化合物が、オリゴマ又はポリマである前記（６）記載の芳香族化合物の製造方法。
【００１７】
また、本発明は、（８）前記（１）〜（７）のいずれか記載の芳香族化合物の製造方法によって製造された芳香族化合物に関する。
【００１８】
また、本発明は、（９）前記（８）記載の芳香族化合物を含む有機エレクトロニクス材料に関する。
【００１９】
また、本発明は、（１０）前記（９）記載の有機エレクトロニクス材料を用いて作製した有機エレクトロニクス素子に関する。
【発明の効果】
【００２０】
本発明によれば、芳香族ハロゲン化合物から、ハロゲン原子を含まない芳香族化合物を高収率で得ることができる。また、原料である芳香族ハロゲン化合物よりもハロゲン原子含有量が低減された芳香族化合物を、反応生成物として効率よく得ることができる。特に芳香族ハロゲン化合物がオリゴマやポリマ等の高分子系材料の一部に残留する場合であっても、容易にハロゲン原子含有量を低減することができる。本発明の製造方法により、ハロゲン原子含有量を低減した芳香族化合物は有機エレクトロニクス材料として有用である。
【図面の簡単な説明】
【００２１】
【図１】本発明の実施例１の原料である、N,N´-ビス(4-ブロモフェニル)-N,N´-ビス(4-トリル)ベンジジンの１Ｈ−ＮＭＲスペクトルである。
【図２】N,N´-ビス(4-ブロモフェニル)-N,N´-ビス(4-トリル)ベンジジンの脱ハロゲン水素化物である、N,N´-ジフェニル-N,N´-ビス(4-トリル)ベンジジンの１Ｈ−ＮＭＲスペクトルである。
【発明を実施するための形態】
【００２２】
本発明における芳香族ハロゲン化合物は、芳香族化合物の環を構成する原子にハロゲン原子が直接化学結合した構造を含む化合物であれば特に限定されない。前記「芳香族化合物の環を構成する原子」とは、例えばベンゼン環を構成する炭素原子が挙げられる。ベンゼン環は一個であっても二個以上であってもよく、ベンゼン環はナフタレン環のように縮合環式構造であってもよい。また、芳香族性を有していれば環構造はベンゼン環に限定されず、複素環式であってもよいし、六員環以外の五員環や七員環等であってもよい。さらに、芳香族ハロゲン化合物は、一種類のみを使用しても、異なる複数種を併用してもよい。
【００２３】
また、芳香族ハロゲン化合物は誘導体であってもよく、例えば芳香族アミンのように窒素原子又は酸素原子を有していたり、脂肪族炭化水素基等のような有機基で置換されていたりしてもよい。
【００２４】
芳香族ハロゲン化合物は重合体であっても単量体であってもよく、別の芳香族ハロゲン化合物を原料として製造した、重合体のような生成物であってもよい。重合体の場合はオリゴマのような低分子化合物であっても、高分子化合物（ポリマ）であってもよい。重合体の場合、芳香族ハロゲン化合物は重合体を構成する単量体の全部であっても一部であってもよい。特に高分子系材料の一部に芳香族ハロゲン化合物が残留する場合は、従来の精製法で分離してハロゲン原子を低減することが困難であることから、本発明の方法が有用である。これにより高分子化合物のハロゲン原子含有量を低減できる。
【００２５】
本発明において、「脱ハロゲン水素化」とは、ハロゲン原子を含む有機化合物の少なくとも一部を反応させて、ハロゲン原子を含まない有機化合物を得ることを示すものとする。ハロゲン原子を含まない有機化合物としては、上記ハロゲン原子を含む有機化合物におけるハロゲン原子が、水素原子に置換した化合物が挙げられる。
【００２６】
芳香族ハロゲン化合物として、例えば（１）目的とする芳香族化合物を調製するための原料、（２）目的とする芳香族化合物を調製する途中で、前記芳香族化合物にハロゲン原子が置換している構造である中間体、又は（３）目的とする芳香族化合物の中に残留している前記中間体が挙げられる。
【００２７】
（３）の場合、残留している前記中間体は、目的とする芳香族化合物と共に本発明の製造方法に使用しても良いし、中間体のみを取り出して使用しても良い。
【００２８】
以上から、具体的な芳香族ハロゲン化合物としては例えば、芳香族アミン等の芳香族炭化水素及びその誘導体の、ハロゲン化物；ナフタレン、アントラセン、ピレン等の縮合環芳香族化合物のハロゲン化物；カルバゾール、ピリジン、チオフェン、イミダゾール等の複素環式化合物のハロゲン化物；これらの誘導体、及びこれらを構造の一部に含むオリゴマ又はポリマなどが挙げられる。
【００２９】
芳香族ハロゲン化合物に含まれるハロゲン原子は、カップリング反応に活性が高い点で臭素又はヨウ素が好ましく、原料化合物として種類が豊富である点で臭素がより好ましい。一分子中に同種又は異種のハロゲン原子を複数有していてもよい。
【００３０】
本発明に用いられるパラジウム触媒として、パラジウム（０）錯体又はパラジウム（II）塩が好ましく、より好ましくはパラジウム（０）錯体である。パラジウム触媒は溶媒に溶解した溶液の状態で本発明の製造方法に使用してもよい。
【００３１】
また、パラジウム触媒が溶液である場合、脱ハロゲン水素化反応に使用する溶媒と共通する溶媒を使用してもよい。さらに、パラジウム触媒の調製後の溶液が、脱ハロゲン水素化反応に充分な量の溶媒を含んでいれば、このパラジウム触媒溶液を用いる脱ハロゲン水素化反応において、別途溶媒を追加しなくともよい。
【００３２】
好ましい具体的なパラジウム錯体としては、例えば、テトラキス（トリフェニルホスフィン）パラジウム（０）、トリス（ジベンジリデンアセトン）ジパラジウム（０）、トリス（ジベンジリデンアセトン）ジパラジウム（０）クロロホルム付加体、酢酸パラジウム（II）又は塩化パラジウム（II）、（ビシクロ［２．２．１］ヘプタ−２，５−ジエン）ジクロロパラジウム（II）、（２，２´−ビピリジル）ジクロロパラジウム（II）、ビス（アセテート）ビス（トリフェニルホスフィン）パラジウム（II）、ビス（アセトニトリル）クロロニトロパラジウム（II）、ビス（ベンゾニトリル）ジクロロパラジウム（II）、ビス（アセトニトリル）ジクロロパラジウム（II）、ビス［１，２−ビス（ジフェニルホスフィノ）エタン］パラジウム（０）、［１，２−ビス（ジフェニルホスフィノ）エタン］ジクロロパラジウム（II）、トランス−ジブロモビス（トリフェニルホスフィン）パラジウム（II）、ジクロロ（１，５−シクロオクタジエン）パラジウム（II）、ジクロロ（エチレンジアミン）パラジウム（II）、ジクロロ（Ｎ，Ｎ，Ｎ´，Ｎ´−テトラメチレンジアミン）パラジウム（II）、ジクロロ（１，１０−フェナントロリン）パラジウム（II）、シス−ジクロロビス（ジメチルフェニルホスフィン）パラジウム（II）、ジクロロビス（メチルジフェニルホスフィン）パラジウム（II）、ジクロロビス（トリシクロヘキシルホスフィン）パラジウム（II）、ジクロロビス（トリエチルホスフィン）パラジウム（II）、ジクロロビス（トリフェニルホスフィン）パラジウム（II）、ジクロロビス（トリ−オルト−トルイルホスフィン）パラジウム（II）、パラジウム（II）アセチルアセトナート、臭化パラジウム（II）、パラジウム（II）ヘキサフルオロアセチルアセトナート、ヨウ化パラジウム（II）、硝酸パラジウム（II）、硫酸パラジウム、トリフルオロ酢酸パラジウム（II）、塩化カリウムパラジウム（IV）、臭化カリウムパラジウム（II）、塩化カリウムパラジウム（II）、塩化ナトリウムパラジウム（II）、硝酸テトラアンミンパラジウム（II）、テトラキス（アセトニトリル）パラジウム（II）テトラフルオロボレート、及びテトラキス（メチルジフェニルホスフィン）パラジウム（０）等が挙げられる。
これらは、単独で使用しても、二種類以上を併用してもよい。
【００３３】
カップリング反応の触媒活性に影響する立体障害性と、分子設計の拡張性の高さとの観点から、パラジウム錯体の配位子がホスフィン化合物を含むことがより好ましく、パラジウム錯体の配位子がホスフィン化合物であることがより好ましい。
【００３４】
前記配位子に用いられるホスフィン化合物は、一般式がＲ１Ｒ２Ｒ３Ｐ（ただし、Ｒ１、Ｒ２及びＲ３はそれぞれ独立に水素原子又は有機基）で示される化合物であれば特に制限はなく、例えば、トリフェニルホスフィン、トリ−オルト−トリルホスフィン、トリ−メタ−トリルホスフィン、トリ−パラ−トリルホスフィン、トリス（ペンタフルオロフェニル）ホスフィン、トリス（パラ−フルオロフェニル）ホスフィン、トリス（オルト−メトキシフェニル）ホスフィン、トリス（メタ−メトキシフェニル）ホスフィン、トリス（パラ−メトキシフェニル）ホスフィン、トリス（２，４，６−トリメトキシフェニル）ホスフィン、トリ（メタ−クロロフェニル）ホスフィン、トリ（パラ−クロロフェニル）ホスフィン、トリシクロヘキシルホスフィン、トリ−ｔｅｒｔ−ブチルホスフィン、トリ−ｎ−ブチルホスフィン、トリ−２−フリルホスフィン、２−（ジシクロヘキシルホスフィノ）ビフェニル、２−（ジ−ｔｅｒｔ−ブチルホスフィノ）ビフェニル、２−ジ−ｔｅｒｔ−ブチルホスフィノ−２´−メチルビフェニル、２−（ジシクロヘキシルホスフィノ−２´，６´−ジメトキシ−１，１´−ビフェニル、２−（ジシクロヘキシルホスフィノ）−２´−（N，N−ジメチルアミノ）ビフェニル、２−ジシクロヘキシルホスフィノ−２´−メチル−ビフェニル、及び２−（ジシクロヘキシルホスフィノ）−２´，４´，６´−トリ−イソプロピル−１，１´−ビフェニル等が挙げられる。これらは、単独で使用しても、二種類以上を併用してもよい。また、特開２０１１−１８３３６６公報に「支持配位子」として挙げられた各種ホスフィン化合物も使用できる。
【００３５】
ホスフィン化合物のうち、嵩高く電子供与性の高いものがより好ましく、特に脱ハロゲン化反応の活性の高さからトリ−オルト−トリルホスフィン、トリス（２，４，６−トリメトキシフェニル）ホスフィン、トリシクロヘキシルホスフィン、及びトリ−ｔｅｒｔ−ブチルホスフィンが好ましく、これらの中でもトリ−ｔｅｒｔ−ブチルホスフィンが特に好ましい。
【００３６】
パラジウム錯体の配位子にホスフィンを含まない場合には、配位子となる化合物（以下、配位子用化合物という。）として、ホスフィン化合物の少なくとも一種を、配位子にホスフィンを含まない前記パラジウム錯体と併用することが好ましい。この場合、ホスフィン化合物は上記のホスフィン化合物を援用でき、そのうちで好ましいホスフィン化合物も、上述の好ましいホスフィン化合物と同じものである。
【００３７】
これにより、前記ホスフィンを含まないパラジウム錯体を触媒のパラジウム源として、配位子用化合物が配位子である錯体と同様に脱ハロゲン水素化反応に触媒作用することができる。具体的には配位子にホスフィンを含まないパラジウム錯体と、配位子用化合物とを予め混合してもよいし、両者を脱ハロゲン水素化反応系内に添加してもよい。
【００３８】
配位子にホスフィンを含まない場合のパラジウム錯体（又はパラジウム源）の好ましい例としては、トリス（ジベンジリデンアセトン）ジパラジウム（０）、トリス（ジベンジリデンアセトン）ジパラジウム（０）クロロホルム付加体、及び酢酸パラジウム（II）等が挙げられる。また、複素環カルベン配位子を有するパラジウム錯体を使用してもよい。
より好ましくは、トリス（ジベンジリデンアセトン）ジパラジウム（０）が挙げられる。これらパラジウム錯体は、単独で使用しても、二種類以上を併用してもよい。
【００３９】
パラジウム触媒の使用量としては、例えば、芳香族ハロゲン化合物１モルに対して、パラジウム触媒１×１０−６モル〜０．５モル等を挙げることができる。より好ましくは芳香族ハロゲン化合物１モルに対して、パラジウム触媒１×１０−5モル〜１×１０−2モルである。１×１０−６モル以上であれば反応が充分生じ、０．５モル以下であれば効率的に反応させることができる。
【００４０】
配位子用化合物を併用する場合のパラジウム触媒の使用量としては、例えば、パラジウム触媒１モルに対して配位子用化合物０．１モル〜１０モル等を挙げることができる。より好ましくはパラジウム触媒１モルに対して配位子用化合物１モル〜８モルである。
【００４１】
本発明に用いられる塩基は、水酸化物イオン源となるものや、水との併用で水酸化物イオン源となる物質を生成するようなルイス塩基を含む。
【００４２】
塩基のうち、無機塩基としては、アルカリ金属の無機酸塩の水溶液、例えば、炭酸ナトリウム、炭酸カリウム等のアルカリ金属炭酸塩の水溶液；水酸化ナトリウム、水酸化カリウム、水酸化リチウム等のアルカリ金属水酸化物の水溶液などが例示される。有機塩基としては、テトラメチルアンモニウムハイドライド、テトラエチルアンモニウムハイドライド等の４級アンモニウム水酸化物の水溶液などが例示される。
【００４３】
好ましくは、アルカリ金属水酸化物の水溶液又は４級アンモニウム水酸化物の水溶液である。反応性の点で、４級アンモニウム水酸化物のような有機塩基がより好ましい。塩基は、単一のものであってもよいし、異なる種類の塩基が混合されたものであってもよい。
【００４４】
塩基の使用量は、芳香族ハロゲン化物のモル数に対して塩基が当量以上、好ましくは１〜１０倍当量である。塩基濃度は高いほど脱ハロゲン水素化反応が進行しやすい。好ましくは０．０１Ｍ以上、より好ましくは０．１Ｍ以上、さらに好ましくは０．５Ｍ以上である。
【００４５】
本発明の製造方法において、パラジウム触媒と併用して相間移動触媒を用いてもよい。相間移動触媒としては、例えば、４級アンモニウム及びその塩、ホスホニウム塩、クラウンエーテル、及びクリプタンド等が挙げられる。好ましい相間移動触媒としては、例えば、テトラアルキルハロゲン化アンモニウム、テトラアルキル硫酸水素アンモニウム、及びテトラアルキル水酸化アンモニウム等が挙げられる。
【００４６】
相間移動触媒の使用量としては、例えば、本発明に用いられる芳香族ハロゲン化合物１モルに対して少なくとも０．００１モルが好ましく、より好ましくは０．０１モル〜１モル等を挙げることができる。０．００１モル以上であれば反応が充分生じる。
【００４７】
本発明に用いられる溶媒は、芳香族ハロゲン化合物が溶解する溶媒であり、反応を阻害しないものであれば特に限定されない。溶媒としては、例えば、メタノール、エタノール、イソプロピルアルコール等のアルコール；ペンタン、ヘキサン、オクタン等のアルカン；シクロヘキサン等の環状アルカン；ベンゼン、トルエン、キシレン、メシチレン、テトラリン、ジフェニルメタン等の芳香族炭化水素；エチレングリコールジメチルエーテル、エチレングリコールジエチルエーテル、プロピレングリコール−１−モノメチルエーテルアセタート等の脂肪族エーテル；１，２−ジメトキシベンゼン、１，３−ジメトキシベンゼン、アニソール、フェネトール、２−メトキシトルエン、３−メトキシトルエン、４−メトキシトルエン、２，３−ジメチルアニソール、２，４−ジメチルアニソール等の芳香族エーテル；酢酸エチル、酢酸ｎ−ブチル、乳酸エチル、乳酸ｎ−ブチル等の脂肪族エステル；酢酸フェニル、プロピオン酸フェニル、安息香酸メチル、安息香酸エチル、安息香酸プロピル、安息香酸ｎ−ブチル等の芳香族エステル；Ｎ，Ｎ−ジメチルホルムアミド、Ｎ，Ｎ−ジメチルアセトアミド等のアミド系溶媒；ジメチルスルホキシド、テトラヒドロフラン、アセトン、クロロホルム、及び塩化メチレンなどが挙げられる。好ましくは芳香族炭化水素、脂肪族エステル、芳香族エステル、脂肪族エーテル、及び芳香族エーテルである。これらは、単独で使用しても、二種類以上を併用してもよい。
【００４８】
脱ハロゲン水素化反応における溶媒だけでなく、別途パラジウム触媒を調製する際に使用する溶媒も上記で挙げたものを使用できる。どちらの場合も、予め窒素バブルにより脱気してから使用するのが好ましい。
【００４９】
脱ハロゲン水素化反応は、芳香族ハロゲン化合物と、パラジウム触媒と、塩基と、溶媒との混合物を、還流しながら加熱して反応させるのが好ましい。反応温度は、通常５０〜２００℃の範囲で選択され、７０〜１５０℃が好ましい。反応時間は、通常１〜４８時間の範囲で選択され、２〜２４時間が好ましい。さらに、反応は窒素気流下又はアルゴン気流下で行うことが好ましい。
【００５０】
脱ハロゲン水素化反応終了後、反応生成物は水洗した後、溶媒を除去し、乾燥させるのが好ましい。
【００５１】
上記反応により、芳香族ハロゲン化合物におけるハロゲン原子の位置に水素原子が置換する。例として、Ｎ,Ｎ´−ビス(４−ブロモフェニル)−Ｎ,Ｎ´−ビス(４−トリル)ベンジジンを脱ハロゲン化水素化する反応の概略を下記の反応式（１）に示す。
【化１】
2018012725.tif 000002
【００５２】
以上の製造方法によってハロゲン原子が低減された芳香族化合物は、そのままで、又は他の原料と混合して、有機エレクトロニクス材料に使用される。有機エレクトロニクス材料から、有機エレクトロニクス素子が作製される。
【００５３】
例えば有機薄膜ＥＬ素子の場合、二つの電極の間に、有機化合物の正孔注入層、正孔輸送層、発光層、及び電子注入層等を含む。本発明の芳香族化合物又は有機エレクトロニクス材料は、これらの層のいずれに使用してもよい。
【実施例】
【００５４】
以下、実施例により本発明の実施形態を説明するが、本発明はこれらの実施例に制限されるものではない。なお、「ミリリットル」を以下「ｍＬ」と表記する。
【００５５】
（パラジウム触媒の調製）
窒素雰囲気下のグローブボックス中で、室温下、サンプル管にトリス（ジベンジリデンアセトン）ジパラジウム（７３．２ｍｇ、８０μｍｏｌ）を秤り取り、アニソール（１５ｍＬ）を加え、３０分間撹拌して溶液１を得た。同様に、別のサンプル管にトリ−ｔｅｒｔ−ブチルホスフィン（１２９．６ｍｇ、６４０μｍｏｌ）を秤り取り、アニソール（５ｍＬ）を加え、５分間撹拌して溶液２を得た。前記溶液１と溶液２とを混合し、室温で３０分間撹拌してパラジウム触媒のアニソール溶液（４ｍＭ）を得た。なお、上記アニソールはいずれも３０分以上、窒素バブルにより予め脱気した後で使用し、また、以上の全ての操作は窒素気流下で行った。
【００５６】
（実施例１）
三口丸底フラスコに、N,N´-ビス(4-ブロモフェニル)-N,N´-ビス(4-トリル)ベンジジン（８ｍｍｏｌ）と、予め３０分以上窒素バブルにより脱気したアニソール（２０ｍＬ）を窒素気流下で加え、さらに上記で調製したパラジウム触媒溶液（１．０ｍＬ、４μｍｏｌ）を加えて混合物１を得た。なお、後述する加熱・還流の終了まで、全ての操作は窒素気流下で行った。
【００５７】
上記混合物１を３０分撹拌した後、予め３０分以上窒素バブルにより脱気した１０％テトラエチルアンモニウム水酸化物水溶液（１２ｍＬ）を加えて混合物２を得た。
【００５８】
この混合物２を窒素気流下、９５℃で２時間加熱・還流して脱ハロゲン化反応させた。
【００５９】
反応終了後、反応系から水相を除去し、有機相を水洗した後、溶媒を除去し生成物を回収した。生成物の質量測定とＮＭＲ測定とにより、生成物は、N,N´-ジフェニル-N,N´-ビス(4-トリル)ベンジジンであることを確認した。また、回収率は１００％であることがわかった。以上の反応の概略を下記の反応式（１）に示す。
【化２】
2018012725.tif 000003
【００６０】
本実施例の原料である、N,N´-ビス(4-ブロモフェニル)-N,N´-ビス(4-トリル)ベンジジンの１Ｈ−ＮＭＲスペクトルを図１に示す。また、N,N´-ジフェニル-N,N´-ビス(4-トリル)ベンジジンの１Ｈ−ＮＭＲスペクトルを図２に示す。得られた生成物の１Ｈ−ＮＭＲ測定の結果から、原料由来のシグナルが、生成物には含まれていないことを確認した。
【００６１】
（実施例２）
触媒調製に使用した溶媒アニソール（１５ｍＬ＋５ｍＬ）と、脱ハロゲン化反応に使用した溶媒アニソール（２０ｍＬ）とを、それぞれ同量のトルエンに変更した以外は、実施例１と同様の方法で反応を行った。生成物の質量測定とＮＭＲ測定によれば、生成物は、実施例１と同じN,N´-ジフェニル-N,N´-ビス(4-トリル)ベンジジンであり、回収率は１００％であった。
【００６２】
（実施例３）
脱ハロゲン化反応の溶媒アニソール（２０ｍＬ）をＴＨＦ（テトラヒドロフラン）（２０ｍＬ）に変更した以外は、実施例１と同様の方法で反応を行った。反応終了後、水に反応溶液を滴下して再沈殿させた。生成した沈殿物を回収した結果、生成物は実施例１と同じN,N´-ジフェニル-N,N´-ビス(4-トリル)ベンジジンであり、回収率は７４％であった。
【００６３】
（実施例４）
原料であるN,N´-ビス(4-ブロモフェニル)-N,N´-ビス(4-トリル)ベンジジンを１−ブロモナフタレン（８ｍｍｏｌ）に変更した以外は、実施例１と同様の方法で反応を行った。生成物の質量測定とＮＭＲ測定によれば、生成物はナフタレン（６５．６％）と未反応の１-ブロモナフタレン（３４．４％）であった。
【００６４】
以上の反応の概略を下記の反応式（２）に示す。
【化３】
2018012725.tif 000004
【００６５】
実施例１〜４から、芳香族ハロゲン化合物を高い収率で脱ハロゲン水素化できたことが確認できた。
【００６６】
（芳香族ハロゲン化合物のポリマの合成例）
芳香族ハロゲン化合物のポリマを次の手順で合成した。合成の概略を下記の反応式（３）に示す。
【００６７】
三口丸底フラスコに、下記反応式（３）式に示す構造のモノマ１（２．０ｍｍｏｌ、０．９６４ｇ）、モノマ２（５．０ｍｍｏｌ、２．７６７ｇ）及びモノマ３（４．０ｍｍｏｌ、１．５４１ｇ）と、アニソール（２０ｍＬ）とを窒素気流下で加え、さらに上記で調製したパラジウム触媒溶液（７．５ｍＬ、３μｍｏｌ）を加えて混合物１を得た。なお、後述する加熱・還流の終了まで、全ての操作は窒素気流下で行った。
【００６８】
混合物１を３０分撹拌した後、１Ｍ濃度の炭酸カリウム水溶液（２３０ｍＬ）を加えて混合物２を得た。なお、溶媒であるアニソール及び炭酸カリウム水溶液は予め３０分以上窒素バブルにより脱気した後、使用した。この混合物２を２時間９５℃で加熱・還流してポリマを合成した。
【化４】
2018012725.tif 000005
【００６９】
反応終了後、反応系から水相を除去し、有機相を水洗し、有機相をメタノール−水（容量比９：１）に注いだ。生じた沈殿を吸引ろ過し、メタノール−水（容量比９：１）で洗浄した。得られた沈殿をトルエンに溶解し、メタノールに滴下して再沈殿させた。得られた沈殿を吸引ろ過し、トルエンに溶解し、トリフェニルホスフィンポリマ結合スチレン−ジビニルベンゼン共重合体（Strem Chemicals社製、ポリマ１００ｍｇに対して２００ｍｇ）を加えて、一晩撹拌した。撹拌終了後、未反応のトリフェニルホスフィンポリマ結合スチレン−ジビニルベンゼン共重合体と不溶物をろ過して取り除き、ろ液をメタノール−アセトン（容量比８：３）に滴下して再沈殿した。生じた沈殿を吸引ろ過し、メタノール−アセトン（容量比８：３）で洗浄した。得られた沈殿を真空乾燥し、芳香族ハロゲン化合物部位を含むポリマを得た。
【００７０】
得られたポリマの重量平均分子量を、溶離液にＴＨＦを用いたＧＰＣ（ポリスチレン換算）により測定したところ、４２，０００であった。
【００７１】
このポリマを試料として２０ｍｇをイオンクロマトグラフ前処理用自動試料燃焼装置（株式会社三菱化学アナリテック製  型番ＡＱＦ−１００）で加熱燃焼させ、生成ガスを吸収液中に吸収し、次いで燃焼イオンクロマトグラフ（ダイオネクス社製  型番ＩＣＳ−１６００）により吸収液中のイオン量を定量した結果、ポリマ中のＢｒ量は１４００ｐｐｍであった。
【００７２】
また、上記ポリマ試料３００ｍｇと超純水をフッ素樹脂容器に入れ、１００℃で２時間保ち、ろ過を行いろ液をイオンクロマトグラフ（ダイオネクス社製  型番ＩＣＳ−２０００）で測定した結果、ポリマ試料中に含まれる遊離のＢｒイオン量は１０ｐｐｍ以下であることが分かった。
【００７３】
以上の二つの測定結果から、ポリマ試料中に含まれるＢｒはポリマと化学結合した状態で存在していると推察される。
【００７４】
（実施例５）
三口丸底フラスコに窒素気流下で、上記で調製したポリマ試料（０．７５ｇ）とトルエン（１４．７ｍＬ）を加え、さらに２０％テトラエチルアンモニウム水酸化物水溶液（９．０ｍＬ）を加えた。なお、後述する加熱・還流の終了まで、全ての操作は窒素気流下で行った。さらに上記で調製したパラジウム触媒溶液（０．４ｍＬ、１．６μｍｏｌ）を加えた。なお、上記トルエン及び２０％テトラエチルアンモニウム水酸化物水溶液は、予め３０分以上、窒素バブルにより脱気した後、使用した。この混合物を窒素気流下９５℃で２時間加熱・還流して脱ハロゲン化反応させた。
【００７５】
この脱ハロゲン化水素化したポリマを試料として、２０ｍｇを前出のイオンクロマトグラフ前処理用自動試料燃焼装置で加熱燃焼させ、生成ガスを吸収液中に吸収し、次いで前出の燃焼イオンクロマトグラフにより吸収液中のイオン量を定量した結果、このポリマ試料中のＢｒ量は７ｐｐｍであった。以上により、芳香族ハロゲン化合物部位を含むポリマのＢｒ含有量が、脱ハロゲン化水素化により大幅に低減したことを確認できた。
【図１】
2018012725.tif 000006
【図２】
2018012725.tif 000007
【手続補正書】
【提出日】平成29年10月4日(2017.10.4)
【手続補正１】
【補正対象書類名】特許請求の範囲
【補正対象項目名】全文
【補正方法】変更
【補正の内容】
【特許請求の範囲】
【請求項１】
芳香族ハロゲン化合物をパラジウム触媒、塩基及び溶媒存在下で脱ハロゲン水素化する工程を含み、前記芳香族ハロゲン化合物が芳香族アミン化合物であり、前記パラジウム触媒は、パラジウム錯体であって配位子がホスフィン化合物であり、前記脱ハロゲン水素化する工程は、前記芳香族ハロゲン化合物のハロゲン原子を水素原子に置換する工程である、芳香族化合物の製造方法。
【請求項２】
芳香族ハロゲン化合物をパラジウム触媒、塩基及び溶媒存在下で脱ハロゲン水素化する工程を含み、前記パラジウム触媒は、配位子がトリ−ｔｅｒｔ−ブチルホスフィンであるパラジウム錯体であり、前記脱ハロゲン水素化する工程は、前記芳香族ハロゲン化合物のハロゲン原子を水素原子に置換する工程である、芳香族化合物の製造方法。
【請求項３】
前記塩基が有機塩基である、請求項１又は２に記載の芳香族化合物の製造方法。
【請求項４】
前記芳香族ハロゲン化合物のハロゲン原子が、臭素又はヨウ素である、請求項１〜３のいずれか１項に記載の芳香族化合物の製造方法。
【請求項５】
前記芳香族ハロゲン化合物が、別の芳香族ハロゲン化合物を原料として製造した生成物である、請求項１〜４のいずれか１項に記載の芳香族化合物の製造方法。
【請求項６】
前記生成物である芳香族ハロゲン化合物が、オリゴマ又はポリマである、請求項５に記
載の芳香族化合物の製造方法。
【請求項７】
前記パラジウム錯体が、パラジウム（０）錯体である、請求項１〜６のいずれかに記載の芳香族化合物の製造方法。
【請求項８】
前記脱ハロゲン水素化は、実質的に水素ガスを含まない反応である、請求項１〜７のいずれか１項に記載の芳香族化合物の製造方法。
【請求項９】
前記塩基が４級アンモニウム水酸化物である、請求項１〜８のいずれかに記載の芳香族化合物の製造方法。
【請求項１０】
前記塩基がテトラメチルアンモニウムハイドライド及びテトラエチルアンモニウムハイドライドからなる群から選択される少なくとも１種である、請求項１〜９のいずれかに記載の芳香族化合物の製造方法。